ВУЛКАНИЗИРОВАННАЯ РЕЗИНА, СПОСОБ ЕЕ ИЗГОТОВЛЕНИЯ И ШИНЫ

1. Вулканизированная резина, полученная вулканизацией резиновой композиции, содержащая ячейки с аспектным отношением 1-30, в которой, по меньшей мере, часть поверхности стенки ячейки является гидрофильной.
2. Вулканизированная резина по п. 1, где резиновая композиция содержит гидрофильную порошковую смолу (A) с аспектным отношением 30 или меньше, пенообразователь (C) и резиновый компонент (D).
3. Вулканизированная резина по п. 2, где гидрофильная порошковая смола (A) имеет гранулированную форму.
4. Вулканизированная резина по п. 2, где гидрофильная порошковая смола (А) имеет диаметр зерна от 1 микрометра до 1 миллиметра.
5. Вулканизированная резина по п. 2, где резиновая композиция дополнительно содержит гидрофильную вытянутую смолу (B) с аспектным отношением 50 или больше.
6. Вулканизированная резина по п. 5, где гидрофильная вытянутая смола (B) имеет среднюю длину 0,1-500 мм и средний диаметр 0,005-0,5 мм.
7. Вулканизированная резина по п. 5, где гидрофильная вытянутая смола (B) имеет внутреннюю полость, создаваемую вспениванием пенообразователя (C).
8. Вулканизированная резина по п. 5, где гидрофильная порошковая смола (B) покрывается смолой, имеющей сродство к резиновому компоненту.
2
9. Вулканизованная резина по п. 5, в которых гидрофильная смола, используемая для гидрофильной порошковой смолы (A) и гидрофильной вытянутой смолы (B), содержит, по меньшей мере, одну функциональную группу, выбранную из группы, состоящей из -OH, -COOH, -OCOR (где R означает алкильную группу), -NH, -NCO, и -SH.
10. Вулканизованная резина по п. 9, где гидрофильная смола, используемая для гидрофильной порошковой смолы (A) и гидрофильной вытянутой смолы (B), содержит сополимер этилен-виниловый спирт, гомополимер винилового спирта или поли(мет)акриловую кислоту.
11. Вулканизованная резина по любому из пп. 2-10, где гидрофильная смола, используемая для гидрофильной порошковой смолы (A) и гидрофильной вытянутой смолы (B), имеет точку плавления меньше, чем максимальная температура вулканизации.
12. Вулканизованная резина по п. 8, где смола, имеющая сродство к резиновому компоненту, содержит полиолефиновую смолу.
13. Вулканизованная резина по п. 2, где количество компаундированной гидрофильной порошковой смолы (A) составляет 0,1-100 масс. частей с резиновым компонентом (D) до 100 масс. частей.
14. Вулканизованная резина по п. 5, где количество компаундированной гидрофильной вытянутой смолы (B) составляет 0,1-100 масс. частей с резиновым компонентом (D) до 100 масс. частей.
15. Вулканизованная резина по п. 2, где количество компаундированного пенообразователя (C) составляет 0,1-10 масс. частей с резиновым компонентом (D) до 100 масс. частей.
16. Способ изготовления вулканизованной резины, включающий стадии:
получение резиновой композиции смешиванием резинового компонента (D) с гидрофильной порошковой смолой (A) с аспектным отношением 30 или меньше и пенообразователем (C); и
вулканизация резиновой композиции с получением ячеек, в которых, по меньшей мере, часть поверхности стенок является гидрофильной.
17. Способ по п. 16, в котором резиновую композицию получают смешиванием резинового компонента (D) с гидрофильной порошковой смолой (A) с аспектным отношением 30 или меньше, гидрофильной вытянутой смолой (B) с аспектным отношением 50 или больше, и пенообразователем (C).
18. Шина, содержащая протектор, полученный из вулканизированной резины по любому из пп. 1-15.